(57)【特許請求の範囲】
【請求項１】
単量体単位として５５〜９５質量％のビニル芳香族炭化水素および５〜４５質量％の共役ジエンを含有する線状ブロック共重合体組成物であって、
該線状ブロック共重合体は、下記一般式
Ｓ−Ｂ−Ｓ
（式中、Ｓはビニル芳香族炭化水素を単量体単位とする重合体ブロックであり、Ｂは共役ジエンを単量体単位とする重合体ブロックを表す）で表される分子量の異なる少なくとも３種の、ビニル芳香族炭化水素を単量体単位とする重合体ブロックを有する下記の製造方法Ａ又は製造方法Ｂで得られる線状ブロック共重合体の混合物であり、かつ
（１）ビニル芳香族炭化水素を単量体単位とする重合体ブロックの混合物の分子量分布（Ｍｗ／Ｍｎ）が３．３５〜６の範囲にあり、
（２）ビニル芳香族炭化水素を単量体単位とする重合体ブロックの混合物のゲルパーミエーションクロマトグラムにおいて、全ピーク面積に対する面積割合が３０％以上の範囲にあるピークの中でピークトップ分子量が最大の値を有するピークに対応するピークトップ分子量をＭ１、ピークトップ分子量が５万以下の範囲にあり、全ピーク面積に対する面積割合が２０％以上の範囲にあるピークの中でピークトップ分子量が最小の値を有するピークに対応するピークトップ分子量をＭ２とするとき、Ｍ１／Ｍ２が１２．５〜２５の範囲にある、
ことを特徴とする線状ブロック共重合体組成物。
製造方法Ａ：開始剤を用いてビニル芳香族炭化水素をアニオン重合した後、続いて重合系への開始剤およびビニル芳香族炭化水素の逐次添加を２回行なって、ピークトップ分子量の異なる３種のビニル芳香族炭化水素を単量体単位とする重合体ブロックを形成させ、次いで共役ジエンを添加し、さらにビニル芳香族炭化水素の逐次添加を行い、その後ポリマーの活性末端を全て失活させる。
製造方法Ｂ：開始剤を用いてビニル芳香族炭化水素をアニオン重合した後、続いて重合系への開始剤およびビニル芳香族炭化水素の逐次添加を２回行なって、ピークトップ分子量の異なる３種のビニル芳香族炭化水素を単量体単位とする重合体ブロックを形成させ、次いで共役ジエンを添加し、さらにビニル芳香族炭化水素の逐次添加を行い、その後ポリマーの活性末端の一部を不活性化させ、重合を継続した後、さらにビニル芳香族炭化水素を添加し、その後ポリマーの活性末端を全て失活させる。
【請求項２】
ビニル芳香族炭化水素を単量体単位とする重合体ブロック混合物のゲルパーミエーションクロマトグラムにおいて全ピーク面積に対する面積割合が３０％以上の範囲にあるピークの中でピークトップ分子量が最大の値を有するピークに対応する成分をＳ１、ピークトップ分子量が５万以下の範囲にあり全ピーク面積に対する面積割合が２０％以上の範囲にあるピークの中で最小のピークトップ分子量が最小の値を有するピークに対応する成分をＳ２とする時、Ｓ１、Ｓ２のモル数の和に対するＳ１のモル数の割合が、５〜２５モル％の範囲にあることを特徴とする請求項１記載の線状ブロック共重合体組成物。
【請求項３】
請求項１記載のピークトップ分子量Ｍ２が０．４５万〜２万の範囲にあることを特徴とする請求項１〜２いずれかに記載の線状ブロック共重合体組成物。
【請求項４】
請求項１記載のピークトップ分子量Ｍ１が９万〜２０万の範囲にあることを特徴とする請求項１〜３いずれかに記載の線状ブロック共重合体組成物。
【請求項５】
線状ブロック共重合体組成物のゲルパーミエーションクロマトグラムにおいて、全ピーク面積に対する面積割合が３０％以上の範囲にあるピークの中で、ピークトップ分子量が最大の値を有するピークに対応する成分の分子量分布（Ｍｗ／Ｍｎ）が１．０３未満であることを特徴とする請求項１〜４いずれかに記載の線状ブロック共重合体組成物。
【請求項６】
線状ブロック共重合体組成物のゲルパーミエーションクロマトグラムにおいて、全ピーク面積に対する面積割合が３０％以上の範囲にあるピークの中でピークトップ分子量が最大の値を有するピークに対応するピークトップ分子量をＭ３、全ピーク面積に対する面積割合が１５％以上の範囲にあるピークの中でピークトップ分子量が最小の値を有するピークに対応するピークトップ分子量をＭ４とするとき、Ｍ３／Ｍ４が２．５〜４．５の範囲にあることを特徴とする請求項１〜５いずれかに記載の線状ブロック共重合体組成物。
【請求項７】
線状ブロック共重合体組成物のゲルパーミエーションクロマトグラムにおいて、最大ピーク面積を与える成分のピークトップ分子量が１２万〜２５万の範囲にあることを特徴とする請求項１〜６いずれかに記載の線状ブロック共重合体組成物。
【請求項８】
請求項１〜７いずれかに記載の線状ブロック共重合体組成物と、該線状ブロック共重合体組成物以外の熱可塑性樹脂とを含有する組成物。
【請求項９】
線状ブロック共重合体組成物／熱可塑性樹脂の質量比が３０／７０〜７０／３０である請求項８の組成物。
【請求項１０】
熱可塑性樹脂がポリスチレン系重合体である請求項８又は９の組成物。
【発明の詳細な説明】
【技術分野】
【０００１】
本発明は、ビニル芳香族炭化水素と共役ジエンとの新規な線状ブロック共重合体組成物に関し、とりわけ透明性及び耐衝撃性に優れ、組成物それ自体としても、各種熱可塑性樹脂との配合用としても有用である線状ブロック共重合体組成物に関する。
【背景技術】
【０００２】
ビニル芳香族炭化水素と共役ジエンからなり、ビニル芳香族炭化水素含有量が比較的高いブロック共重合体は、その透明性や耐衝撃性等の特性を利用して、射出成形用途や、シート、フィルム等の押出成形用途等に幅広く使用されている。とりわけ該ブロック共重合体及び該ブロック共重合体を配合したスチレン系重合体組成物は、透明性、耐衝撃性等に優れることから、いくつかの提案がなされている。
【０００３】
例えば、ビニル芳香族炭化水素ブロック部の分子量分布を２．３〜４．５とした線状共重合体組成物あるいはビニル芳香族炭化水素ブロック部の分子量分布が２．８〜３．５で、かつブレンドによって製造される分岐状ブロック共重合体の組成物が特開昭５２−７８２６０号公報に記載される。そしてビニル置換芳香族炭化水素ブロック部の分子量分布を１．２〜２．０とした線状ブロック共重合体あるいは分岐状ブロック共重合体が特公平２−５９１６４号公報に記載される。更には、カップリングに先立つ２つの線状共重合体におけるビニル置換芳香族炭化水素ブロック部の高分子量成分と低分子量成分の数平均分子量の比を３〜７とした分岐状ブロック共重合体およびその製造方法が特開昭５３−２８６号公報に記載される。３つ以上のビニル芳香族炭化水素を単量体単位とする重合体ブロックを有する分岐状ブロック共重合体とその製造方法が特開平７−１７３２３２号公報参に記載される。ビニル芳香族炭化水素ブロック部の分子量分布を２．８〜３．５の範囲外とした分岐状ブロック共重合体を組み合わせる方法が特開昭５７−２８１５０号公報に記載されている。
【０００４】
しかし、これらの方法では、該ブロック共重合体及びそれを用いた各種熱可塑性樹脂との組成物は透明性と耐衝撃性等のバランスが悪く、特に射出成形は高剪断下で成形を行なうため成形品に異方性を生じやすく、ある一方に対して強度が弱くなる等、成形品として十分なものが提供できるとは言い難かった。
【発明の開示】
【０００５】
本発明者らは、かかる現状に鑑み、押出し成形品やブロー成形品だけでなく、射出成形品においても透明性と耐衝撃性等のバランスに優れるブロック共重合体組成物を得るべく種々の検討を行った結果、分子量の異なる少なくとも３種のビニル芳香族炭化水素を単量体単位とする重合体ブロックを有し、その重合体ブロックの混合物の分子量分布がある特定の範囲にあり、該重合体ブロックの混合物のゲルパーミエーションクロマトグラムにおいて、全ピーク面積に対する面積割合が３０％以上の範囲にあるピークの中でピークトップ分子量が最大の値を有するピークに対応するピークトップ分子量をＭ１、ピークトップ分子量が５万以下の範囲にあり全ピーク面積に対する面積割合が２０％以上の範囲にあるピークの中でピークトップ分子量が最小の値を有するピークに対応するピークトップ分子量をＭ２としたときＭ１／Ｍ２がある特定の範囲にある線状ブロック共重合体組成物を使用することにより、射出成形品においても透明性を悪化することなく耐衝撃性が極めて改良されることを見出し、本発明に到達した。
【０００６】
すなわち、本発明は、共重合体の全質量に基づいて、単量体単位として５５〜９５質量％のビニル芳香族炭化水素および５〜４５質量％の共役ジエンを含有する線状ブロック共重合体組成物であって、
該線状ブロック共重合体は、下記一般式
Ｓ−Ｂ−Ｓ
（式中、Ｓはビニル芳香族炭化水素を単量体単位とする重合体ブロックであり、Ｂは共役ジエンを単量体単位とする重合体ブロックを表す）で表される分子量の異なる少なくとも３種の、ビニル芳香族炭化水素を単量体単位とする重合体ブロックを有する下記の製造方法Ａ又は製造方法Ｂで得られる線状ブロック共重合体の混合物であり、かつ
（１）ビニル芳香族炭化水素を単量体単位とする重合体ブロックの混合物の分子量分布（Ｍｗ／Ｍｎ）が３．３５〜６の範囲にあり、
（２）ビニル芳香族炭化水素を単量体単位とする重合体ブロックの混合物のゲルパーミエーションクロマトグラムにおいて、全ピーク面積に対する面積割合が３０％以上の範囲にあるピークの中でピークトップ分子量が最大の値を有するピークに対応するピークトップ分子量をＭ１、ピークトップ分子量が５万以下の範囲にあり、全ピーク面積に対する面積割合が２０％以上の範囲にあるピークの中でピークトップ分子量が最小の値を有するピークに対応するピークトップ分子量をＭ２とするとき、Ｍ１／Ｍ２が１２．５〜２５の範囲にある、
ことを特徴とする線状ブロック共重合体組成物に関する。
【０００７】
製造方法Ａ：開始剤を用いてビニル芳香族炭化水素をアニオン重合した後、続いて重合系への開始剤およびビニル芳香族炭化水素の逐次添加を２回行なって、ピークトップ分子量の異なる３種のビニル芳香族炭化水素を単量体単位とする重合体ブロックを形成させ、次いで共役ジエンを添加し、さらにビニル芳香族炭化水素の逐次添加を行い、その後ポリマーの活性末端を全て失活させる。
【０００８】
製造方法Ｂ：開始剤を用いてビニル芳香族炭化水素をアニオン重合した後、続いて重合系への開始剤およびビニル芳香族炭化水素の逐次添加を２回行なって、ピークトップ分子量の異なる３種のビニル芳香族炭化水素を単量体単位とする重合体ブロックを形成させ、次いで共役ジエンを添加し、さらにビニル芳香族炭化水素の逐次添加を行い、その後ポリマーの活性末端の一部を不活性化させ、重合を継続した後、さらにビニル芳香族炭化水素を添加し、その後ポリマーの活性末端を全て失活させる。
【図面の簡単な説明】
【０００９】
図１は、線状ブロック共重合体組成物を測定条件２による測定で得たクロマトグラム。
なお、図中、＊１及び＊２はそれぞれ下記を表わす。
＊１；全ピーク面積に対する面積割合が３０％以上の範囲にあるピークの中で、ピークトップ分子量が最大の値を有すピーク。
＊２；全ピーク面積に対する面積割合が１５％以上の範囲にあるピークの中でピークトップ分子量が最小の値を有すピーク。
図２は、線状ブロック共重合体組成物をオゾン分解物した後に水素化リチウムアルミニウムで還元することで得られるポリマー分のクロマトグラム。
なお、図中、Ｓ１、Ｓ２及び＊３はそれぞれ下記を表わす。
Ｓ１；全ピーク面積に対する面積割合が３０％以上の範囲にあるピークの中でピークトップ分子量が最大の値を有すピーク。
Ｓ２；ピークトップ分子量が５万以下の範囲にあり、全ピーク面積に対する面積割合が２０％以上の範囲にあるピーク。
＊３；ピークトップ分子量が１．３万〜５万の範囲にあるピークの中で全ピーク面積に対する面積割合が３〜１５％の範囲にあるピーク。
【発明を実施するための形態】
【００１０】
以下、本発明を詳細に説明する。
本発明の線状ブロック共重合体組成物に用いられるビニル芳香族炭化水素としては、スチレン，ｏ−メチルスチレン，ｐ−メチルスチレン，ｐ−ｔｅｒｔブチルスチレン，１，３−ジメチルスチレン，α−メチルスチレン，ビニルナフタレン，ビニルアントラセン等で、特に一般的なものとしてはスチレンが挙げられる。これら１種のみならず２種以上の混合物として用いても良い。
また、共役ジエンとしては、炭素数が４ないし８の１対の共役二重結合を有するジオレフィンであり、例えば、１，３−ブタジエン，２−メチル−１，３−ブタジエン（イソプレン），２，３−ジメチル−１，３−ブタジエン，１，３−ペンタジエン，１，３−ヘキサジエン等が挙げられるが、特に一般的なものとしては、１，３−ブタジエン，イゾプレンが挙げられる。これら１種のみならず２種以上の混合物として用いても良い。
【００１１】
本発明の線状ブロック共重合体組成物は、重合体の全質量に基づいて、単量体単位として５５〜９５質量％のビニル芳香族炭化水素および５〜４５質量％の共役ジエンを含有する。該線状ブロック共重合体組成物が、単量体単位として９５質量％を超えるビニル芳香族炭化水素および５質量％未満の共役ジエンを含有する場合は、得られる線状ブロック共重合体組成物は耐衝撃性が劣るようになり、好ましくない。一方、該線状ブロック共重合体組成物が、単量体単位として５５質量％未満のビニル芳香族炭化水素および４５質量％を超える共役ジエンを含有する場合も、得られる線状ブロック共重合体組成物は透明性、成形加工性、剛性、熱安定性等が劣るようになり、やはり好ましくない。
【００１２】
なお該線状ブロック共重合体組成物が、重合体の全質量に基づいて、単量体単位として６０〜８５質量％のビニル芳香族炭化水素および１５〜４０質量％の共役ジエンを含有すると、得られる線状ブロック共重合体組成物は耐衝撃性および透明性のバランスが一層良好なものになり好ましい。また、単量体単位として６５〜７５質量％のビニル芳香族炭化水素および２５〜３５質量％の共役ジエンを含有すると、得られる線状ブロック共重合体組成物の耐衝撃性、透明性、成形加工性等の物性バランスがなお一層良好なものになり、さらに好ましい。
【００１３】
本発明の線状ブロック共重合体組成物に含まれる線状ブロック共重合体は、下記一般式    Ｓ−Ｂ−Ｓ
（式中、Ｓはビニル芳香族炭化水素を単量体単位とする重合体ブロックであり、Ｂは共役ジエンを単量体単位とする重合体ブロックを表す）で表される分子量の異なる少なくとも３種の、ビニル芳香族炭化水素を単量体単位とする重合体ブロックを有する線状ブロック共重合体の混合物である。
【００１４】
即ち該線状ブロック共重合体組成物は、ビニル芳香族炭化水素を単量体単位とする重合体ブロックを少なくとも３種、好ましくは３〜６種、さらに好ましくは３種含有しており、これにより本発明で得られる線状ブロック共重合体組成物は、耐衝撃性、透明性、成形加工性等の物性バランスが非常に優れるようになる。
【００１５】
また該重合体ブロックを少なくとも３種、好ましくは３〜６種、さらに好ましくは３種有することにより、ポリスチレン等のようなスチレン系樹脂との相容性も良好になるため、該ブロック共重合体組成物とスチレン系樹脂を混合して得られる樹脂組成物の耐衝撃性、透明性、成形加工性等の物性バランスも良好なものになる。このように本発明の線状ブロック共重合体組成物には、ビニル芳香族炭化水素を単量体単位とする重合体ブロックが少なくとも３種あることが必須である。
【００１６】
また、ビニル芳香族炭化水素を単量体単位とする重合体ブロックの混合物の分子量分布は３．３５〜６の範囲にあることが本発明においては必須である。該重合体ブロック混合物の分子量分布がこの範囲にあると、該重合体ブロック混合物とポリスチレンを始めとするスチレン系樹脂との相容性が良好になるために、該線状ブロック共重合体組成物とスチレン系樹脂を混合して得られる樹脂組成物の耐衝撃性及び透明性が著しく優れたものになる。該重合体ブロック混合物の分子量分布が３．３５〜６の範囲から外れた場合は、該線状ブロック共重合体組成物とスチレン系樹脂を混合して得られる樹脂組成物は充分な耐衝撃性及び透明性が発現せず、また成形加工性で劣り好ましくない。
【００１７】
ところで、該重合体ブロック混合物の分子量分布が３．３５〜６の範囲にある本発明の線状ブロック共重合体組成物のなかでも、該分子量分布が３．３５〜４．５の範囲にある線状ブロック共重合体組成物は、線状ブロック共重合体組成物そのもの、或いは該線状ブロック共重合体組成物とスチレン系樹脂を混合して得られる樹脂組成物の特性として、全光線透過率や曇度といった透明性と落錘試験等で評価される面衝撃性とのバランスが一段と優れている。一方、該分子量分布が４．５〜６の範囲にある線状ブロック共重合体組成物については、線状ブロック共重合体組成物そのもの、或いは線状ブロック共重合体組成物とスチレン系樹脂を混合して得られる樹脂組成物の特性として、全光線透過率や曇度といった透明性は若干劣るものの、シャルピー衝撃試験等で評価されるノッチ存在下の耐衝撃性が特段に優れている。一方で該分子量分布が３．３５未満であると線状ブロック共重合体組成物そのもの、或いは線状ブロック共重合体組成物とスチレン系樹脂を混合して得られる樹脂組成物の耐衝撃性が劣り、６を越える範囲にあると該ブロック共重合体組成物とスチレン系樹脂を混合して得られる樹脂組成物の透明性が劣り好ましくない。このように本発明では、該重合体ブロック混合物の分子量分布が３．３５〜６の範囲で適切にコントロールすることによって、様々な特性を有する材料設計が可能であることが特徴となっている。
【００１８】
透明性と耐衝撃性とのバランスが一段と優れている線状ブロック共重合体組成物を与える該分子量分布３．３５〜４．５の範囲のなかでも、より好ましくは３．５〜４．５の範囲、更に好ましくは３．５〜４の範囲が挙げられる。一方、ノッチ存在下の耐衝撃性が特段に優れている線状ブロック共重合体組成物を与える該分子量分布４．５〜６の範囲のなかでも、より好ましくは４．５〜５．５の範囲が、更に好ましくは４．５〜５の範囲が挙げられる。
【００１９】
なお、該ビニル芳香族炭化水素を単量体単位とする重合体ブロックＳ１、Ｓ２及びＳ３の混合物を分取するには、Ｐｏｌｙｍｅｒ，ｖｏｌ２２，１７２１（１９８１）、Ｒｕｂｂｅｒ Ｃｈｅｍｉｓｔｒｙ ａｎｄ Ｔｅｃｈｎｏｌｏｇｙ，ｖｏｌ．５９，１６（１９８６）或いはＭａｃｒｏｍｏｌｅｃｕｌｅｓ，ｖｏｌ．１６，１９２５（１９８３）等に記載されるように、該線状ブロック共重合体を含有するブロック共重合体混合物をオゾン分解した後に水素化リチウムアルミニウムで還元して生じるポリマー分として得る方法が採用される。
このようにして分取された該重合体ブロック混合物のゲルパーミエーションクロマトグラフィー（ＧＰＣ）の測定条件としては、理論段数３２０００段以上のＧＰＣカラムで測定する。
【００２０】
より具体的には、下記の測定条件１が挙げられる。
［測定条件１］
溶媒（移動相）：ＴＨＦ
流速：１．０ｍｌ／ｍｉｎ
設定温度：４０℃
カラム構成：東ソー社製ＴＳＫｇｕａｒｄｃｏｌｕｍｎ  ＭＰ（×Ｌ）６．０ｍｍＩＤ×４．０ｃｍ  １本、および東ソー社製ＴＳＫ−ＧＥＬ ＭＵＬＴＩＰＯＲＥ ＨＸＬ−Ｍ７．８ｍｍＩＤ×３０．０ｃｍ（理論段数１６０００段）：２本とをＴＳＫｇｕａｒｄｃｏｌｕｍｎ  ＭＰ（×Ｌ）、ＴＳＫ−ＧＥＬ ＭＵＬＴＩＰＯＲＥ ＨＸＬ−Ｍ、ＴＳＫ−ＧＥＬ ＭＵＬＴＩＰＯＲＥ ＨＸＬ−Ｍの順序で計３本使用（全体として理論段数３２０００段）、
サンプル注入量：１００μＬ（試料液濃度１ｍｇ／ｍｌ）
送液圧力：３９ｋｇ／ｃｍ２
検出器：ＲＩ検出器
さらに本発明で得られる線状ブロック共重合体組成物においては、ビニル芳香族炭化水素を単量体単位とする重合体ブロックの混合物のゲルパーミエーションクロマトグラムにおいて、全ピーク面積に対する面積割合が３０％以上の範囲にあるピークの中でピークトップ分子量が最大の値を有するピークに対応するピークトップ分子量をＭ１、ピークトップ分子量が５万以下の範囲にあり全ピーク面積に対する面積割合が２０％以上の範囲にあるピークの中でピークトップ分子量が最小の値を有すピークに対応するピークトップ分子量をＭ２とするとき、Ｍ１／Ｍ２が１２．５〜２５の範囲にあることが必須である。Ｍ１／Ｍ２が１２．５〜２５の範囲にあると、得られる該線状ブロック共重合体組成物およびこれとスチレン系樹脂との混合樹脂組成物の耐衝撃性が一層向上する。更に好ましいＭ１／Ｍ２の範囲として、１２．７〜２１．５の範囲が挙げられ、より一層好ましいＭ１／Ｍ２の範囲として、１３〜２０の範囲が挙げられる。
【００２１】
なおＭ１／Ｍ２が１２．５未満であると線状ブロック共重合体組成物そのもの、或いは線状ブロック共重合体組成物とスチレン系樹脂を混合して得られる樹脂組成物の耐衝撃性が劣り、２５を越える範囲にあると透明性が該ブロック共重合体組成物とスチレン系樹脂を混合して得られる樹脂組成物の透明性が劣り好ましくない。
【００２２】
また、該ビニル芳香族炭化水素を単量体単位とする重合体ブロックの混合物のゲルパーミエーションクロマトグラムにおいてピークトップ分子量が１．３万〜５万の範囲にあるピークの中で全ピーク面積に対する面積割合が３〜１５％の範囲にある成分のピークトップ分子量をＭ５とするとき、Ｍ５／Ｍ２が２〜４の範囲にあると、得られる該線状ブロック共重合体組成物およびこれとスチレン系樹脂との混合樹脂組成物の耐衝撃性が一層向上する。更に好ましいＭ５／Ｍ２の範囲として、２．２〜３．６の範囲の組み合わせが挙げられる。Ｍ５／Ｍ２が２未満であると線状ブロック共重合体組成物そのもの、或いは線状ブロック共重合体組成物とスチレン系樹脂を混合して得られる樹脂組成物の透明性が劣る場合があり、４を越える範囲にあると透明性が該ブロック共重合体組成物とスチレン系樹脂を混合して得られる樹脂組成物の耐衝撃性が劣る場合がある。
【００２３】
ここで前記ピークトップ分子量Ｍ１、Ｍ２、Ｍ５はＧＰＣにより次のように求めることができる。即ち、該重合体ブロック混合物中のピーク成分のピークトップ分子量は該ビニル芳香族炭化水素を単量体単位とする重合体ブロックの混合物をＧＰＣにかけてＧＰＣ曲線を得る一方、単分散ポリスチレンをＧＰＣにかけてそのピークカウント数と分子量から作成した検量線を用いて、常法［例えば、「ゲルパーミエーションクロマトグラフィー」、８１〜８５頁（１９７６年、日本国丸善株式会社発行）を参照］に従って算出することによって求められる。ここで、各ピークの面積割合を使って、全ピーク面積に対する面積割合が３０％以上の範囲にあるピークの中でピークトップ分子量が最大の値を有するピークを選択し、その成分に対応する前記ピークトップ分子量Ｍ１が求められ、ピークトップ分子量が５万以下の範囲にあり全ピーク面積に対する面積割合が２０％以上の範囲にあるピークの中でピークトップ分子量が最小の値を有するピークを選択し、その成分に対応するピークトップ分子量Ｍ２が求められる。また、ピークトップ分子量が１．３万〜５万の範囲にあるピークの中で全ピーク面積に対する面積割合が３〜１５％の範囲にあるピークを選択することで、その成分に対応するピークトップ分子量Ｍ５が求められる。なお、この該重合体ブロック混合物のＧＰＣの測定条件は、理論段数３２０００段以上のＧＰＣカラムで測定するのが良い。
【００２４】
より具体的には、前述の該ビニル芳香族炭化水素を単量体単位とする重合体ブロック混合物の分子量分布を求める際に説明した測定条件１が採用される。
【００２５】
ここで、該ビニル芳香族炭化水素を単量体単位とする重合体ブロック混合物のゲルパーミエーションクロマトグラムにおいて全ピーク面積に対する面積割合が３０％以上の範囲にあるピークの中でピークトップ分子量が最大の値を有するピークに対応する成分をＳ１、ピークトップ分子量が５万以下の範囲にあり全ピーク面積に対する面積割合が２０％以上の範囲にあるピークの中でピークトップ分子量が最小の値を有するピークに対応する成分をＳ２とする時、Ｓ１、Ｓ２のモル数の和に対するＳ１のモル数の割合が５〜２５モル％の範囲にあると、該線状ブロック共重合体組成物およびこれとスチレン系樹脂との混合樹脂組成物の耐衝撃性と透明性、成形加工性のバランスが良好になり好ましい。特に好ましいＳ１、Ｓ２のモル数の和に対するＳ１のモル数の割合の範囲は６〜２０モル％が挙げられ、更に好ましい範囲は６．５〜１７モル％が挙げられる。特にＳ１、Ｓ２のモル数の和に対するＳ１のモル数の割合が５モル％未満の範囲にあると該線状ブロック共重合体組成物およびこれとスチレン系樹脂との混合樹脂組成物の透明性が劣り好ましくなく、Ｓ１、Ｓ２のモル数の和に対するＳ１のモル数の割合が２５モル％を越えると該線状ブロック共重合体組成およびこれとスチレン系樹脂との混合樹脂組成物の耐衝撃性が劣り好ましくない。
【００２６】
なおＳ１、Ｓ２のモル比は、本発明においては例えば、Ｍ１、Ｍ２の値とＳ１、Ｓ２の混合物のＧＰＣによるクロマトグラム上の対応する各ピークの面積値からモル分率として計算できる。
【００２７】
また、線状ブロック共重合体組成物の耐衝撃性、透明性、成形加工性のバランスの点から、該ビニル芳香族炭化水素を単量体単位とする重合体ブロック混合物のゲルパーミエーションクロマトグラムにおいて全ピーク面積に対する面積割合が３０％以上の範囲にあるピークの中でピークトップ分子量が最大の値を有するピークに対応するピークトップ分子量が９万〜２０万、ピークトップ分子量が５万以下の範囲にあり全ピーク面積に対する面積割合が２０％以上の範囲にあるピークの中でピークトップ分子量が最小の値を有するピークに対応するピークトップ分子量が０．４５万〜２万にあることが好ましい。
【００２８】
さらに全ピーク面積に対する面積割合が３０％以上の範囲にあるピークの中でピークトップ分子量が最大の値を有するピークに対応するピークトップ分子量が１０万〜１７万、ピークトップ分子量が５万以下の範囲にあり全ピーク面積に対する面積割合が２０％以上の範囲にあるピークの中でピークトップ分子量が最小の値を有するピークに対応するピークトップ分子量が０．５万〜１万にあると一層好ましい。
【００２９】
さらにピークトップ分子量が１．３〜５万の範囲にあるピークの中で全ピーク面積に対する面積割合が３〜１５％の範囲にあるピークの中でピークトップ分子量が１．４万〜２．５万にあると線状ブロック共重合体組成物の耐衝撃性、透明性、成形加工性のバランスの点から好ましく、ピークトップ分子量が１．６万〜２．３万にあるとより一層好ましい。
【００３０】
本発明の線状ブロック共重合体組成物は、全ピーク面積に対する面積割合が３０％以上の範囲にあるピークの中でピークトップ分子量が最大の値を有するピークに対応する成分の分子量分布が１．０３未満であると、該線状ブロック共重合体組成物を含有する混合物の耐衝撃性、特に面衝撃性が一層向上するため好ましい。全ピーク面積に対する面積割合が３０％以上の範囲にあるピークの中でピークトップ分子量が最大の値を有するピークに対応する成分の分子量分布の範囲として、更に好ましくは１．００５〜１．０２５の範囲が挙げられる。
【００３１】
ここで前記ピークの、全ピーク面積に対する面積割合は、本発明の線状ブロック共重合体組成物をＧＰＣで測定して得られたゲルパーミエーションクロマトグラムを使い、ＧＰＣ用として市販されている標準ポリスチレンを用いて作成した検量線を使用して、理論段数１０００００段以上のＧＰＣカラムで測定するのが良い。より具体的には、下記の測定条件２が挙げられる。
【００３２】
［測定条件２］
溶媒（移動相）：ＴＨＦ
流速：０．２ｍｌ／ｍｉｎ
設定温度：４０℃
カラム構成：昭和電工製ＫＦ−Ｇ  ４．６ｍｍＩＤ×１０ｃｍ  １本、および昭和電工製ＫＦ−４０４ＨＱ  ４．６ｍｍＩＤ×２５．０ｃｍ（理論段数２５０００段）４本をＫＦ−Ｇ、ＫＦ−４０４ＨＱ、ＫＦ−４０４ＨＱ、ＫＦ−４０４ＨＱ、ＫＦ−４０４ＨＱの順序で計５本使用（全体として理論段数１０００００段））
サンプル注入量：１０μＬ（試料液濃度２ｍｇ／ｍｌ）
送液圧力：１２７ｋｇ／ｃｍ２
検出器：ＲＩ検出器
【００３３】
さらに、本発明の線状ブロック共重合体組成物は、全ピーク面積に対する面積割合が３０％以上の範囲にあるピークの中でピークトップ分子量が最大の値を有するピークに対応するピークトップ分子量をＭ３、全ピーク面積に対する面積割合が１５％以上の範囲にあるピークの中でピークトップ分子量が最小の値を有するピークに対応するピークトップ分子量をＭ４とするとき、Ｍ３／Ｍ４が２．５〜４．５の範囲にあることが好ましい。Ｍ３／Ｍ４が２．５〜４．５の範囲にあると、線状ブロック共重合体組成物とスチレン系樹脂との混合樹脂組成物の耐衝撃性が一層向上するようになる。特に好ましいＭ３／Ｍ４の範囲として、２．９〜４の範囲が挙げられる。Ｍ３／Ｍ４が２．５未満の範囲にあると得られる該線状ブロック共重合体組成物およびこれとスチレン系樹脂との混合樹脂組成物の耐衝撃性が劣り好ましくなく、４．５を超えると該分線状ブロック共重合体組成およびこれとスチレン系樹脂との混合樹脂組成物の透明性が劣り好ましくない。
なお、前記ピークトップ分子量Ｍ３は、全ピーク面積に対する面積割合が３０％以上の範囲にあるピークの中でピークトップ分子量が最大の値を有するピークに対応する成分を選択し、そのピークトップ分子量を求めればよい。
【００３４】
前記ピークトップ分子量Ｍ４も同様に全ピーク面積に対する面積割合が１５％以上の範囲にあるピークの中でピークトップ分子量が最小の値を有するピークに対応する成分を選択し、そのピークトップ分子量を求めればよい。
【００３５】
なお、ビニル芳香族炭化水素を単量体単位とする重合体ブロックと共役ジエンを単量体単位とする重合体ブロックからなる線状ブロック共重合体組成物のピークトップ分子量も、前述の全ピーク面積に対する面積割合が３０％以上の範囲にあるピークの中でピークトップ分子量が最大の値を有するピークに対応する成分の分子量分布を求める際に説明した条件と同様の条件で、ＧＰＣにより求めることができる。つまりＭ３、Ｍ４はＰＳ換算値である。またこの共重合体のＧＰＣの測定条件の具体例として、前述の測定条件２が採用される。
【００３６】
本発明の線状ブロック共重合体組成物は、ゲルパーミエーションクロマトグラムにおける最大ピーク面積を与える成分のピークトップ分子量が１２万〜２５万の範囲にあることが好ましく、更に好ましい範囲として１４万〜２２万の範囲が挙げられ、一層好ましくは１５万〜２０万の範囲が挙げられる。特にゲルパーミエーションクロマトグラムにおける最大ピーク面積を与える成分のピークトップ分子量が１２万未満の範囲にあると、得られる該線状ブロック共重合体組成物およびこれとスチレン系樹脂との混合樹脂組成物の耐衝撃性、透明性、成形加工性が劣り好ましくなく、２５万を超えると該分線状ブロック共重合体組成およびこれとスチレン系樹脂との混合樹脂組成物の透明性、成形加工性が劣り好ましくない。
線状ブロック共重合体組成物のゲルパーミエーションクロマトグラムを得るには、好ましくは、理論段数１０００００段以上のＧＰＣカラムで測定するのが良い。より具体的には、前述の測定条件２が採用される。
【００３７】
本発明の線状ブロック共重合体組成物の製造に用いられる有機溶剤としてはブタン、ペンタン、ヘキサン、イソペンタン、ヘプタン、オクタン、イソオクタンなどの脂肪族炭化水素、シクロペンタン、メチルシクロペンタン、シクロヘキサン、メチルシクロヘキサン、エチルシクロヘキサンなどの脂環式炭化水素あるいはベンゼン、トルエン、エチルベンゼン、キシレンなどの芳香族炭化水素など公知の有機溶剤が使用できる。
また、有機リチウム化合物は分子中に１個以上のリチウム原子が結合した化合物であり、例えばエチルリチウム、ｎ−プロピルリチウム、イソプロピルリチウム、ｎ−ブチルリチウム、ｓｅｃ−ブチルリチウム、ｔ−ブチルリチウムなどが使用できる。
【００３８】
本発明の線状ブロック共重合体組成物の製造においては、少量の極性化合物を溶剤に溶解してもよい。極性化合物は開始剤の効率を改良するため、また共役ジエンのミクロ組成を調整するため、或いはビニル芳香族炭化水素と共役ジエンを共重合する際はランダム化剤として使用される。本発明の線状ブロック共重合体組成物の製造に用いられる極性化合物としては、テトラヒドロフラン、ジエチレングリコールジメチルエーテル、ジエチレングリコールジブチルエーテル等のエーテル類、トリエチルアミン、テトラメチルエチレンジアミン等のアミン類、チオエーテル類、ホスフィン類、ホスホルアミド類、アルキルペンゼンスルホン酸塩、カリウムやナトリウムのアルコキシド等が挙げられるが、好ましい極性化合物はテトラヒドロフランである。
【００３９】
本発明の線状ブロック共重合体組成物を製造する際の重合温度は一般に−１０℃ないし１５０℃、好ましくは４０℃ないし１２０℃である。重合に要する時間は条件によって異なるが、通常は４８時間以内であり、特に好適には０．５ないし１０時間である。また、重合系の雰囲気は窒素ガスなどの不活性ガスをもって置換することが望ましい。重合圧力は、上記重合温度範囲でモノマー及び溶媒を液層に維持するのに十分な圧力の範囲で行なえばよく、特に限定されるものではない。さらに重合系内には開始剤及びリビングポリマーを不活性化させるような不純物、たとえば、水、酸素、炭酸ガスなどが混入しないように留意する必要がある。
【００４０】
重合終了後、水、アルコール、二酸化炭素、有機酸、無機酸等の活性水素を有する物質を重合停止剤として用い、活性末端を不活性化せしめるのに充分な量を添加することにより不活性化される。この際、例えば重合停止剤として水やアルコール類を使用する場合は重合鎖末端に水素が、二酸化炭素を使用する場合はカルボキシル基が導入される。従って、重合停止剤を適当に選ぶことにより末端に種々の官能基を有するブロック共重合体成分を含有する線状ブロック共重合体組成物を製造することもできる。
【００４１】
本発明における、下記一般式
Ｓ−Ｂ−Ｓ
で表される少なくとも３種のビニル芳香族炭化水素を単量体単位とするブロックを有する線状ブロック共重合体の混合物は、例えば、以下の（１）又は（２）の方法で得ることができる。
（１）初めに開始剤を用いてビニル芳香族炭化水素をアニオン重合した後、続いて重合系への開始剤およびビニル芳香族炭化水素の逐次添加を２回行なって、ピークトップ分子量の異なる３種のビニル芳香族炭化水素を単量体単位とする重合体ブロックを形成させ、次いで共役ジエンを添加し、さらにビニル芳香族炭化水素の逐次添加を行い、その後ポリマーの活性末端を全て失活させるという順序により本発明で規定する範囲内のポリマーを得ることができる。
（２）初めに開始剤を用いてビニル芳香族炭化水素をアニオン重合した後、続いて重合系への開始剤およびビニル芳香族炭化水素の逐次添加を２回行なって、ピークトップ分子量の異なる３種のビニル芳香族炭化水素を単量体単位とする重合体ブロックを形成させ、次いで共役ジエンを添加し、さらにビニル芳香族炭化水素の逐次添加を行い、その後ポリマーの活性末端の一部を不活性化させ、重合を継続した後、さらにビニル芳香族炭化水素を添加するという順序でも本発明で規定する範囲内のポリマーを得る事もできる。
【００４２】
以下に、前述した（１）、（２）の方法による線状ブロック共重合体組成物の製造方法についてさらに説明する。
【００４３】
まず１段目重合としてビニル芳香族炭化水素を単量体単位とするブロックを重合するが、これには目的の分子量が得られるように仕込み量を決定した上でビニル芳香族炭化水素、有機リチウム化合物開始剤、溶媒、及び必要に応じて極性化合物を溶解し、所定温度で重合を進める。溶媒の仕込み量としては溶媒と全モノマー量の仕込み量の比として、好ましくは溶媒／全モノマー量＝２０／１〜２／１（重量比）、さらに好ましくは溶媒／全モノマー量＝１０／１〜２．５／１（重量比）が挙げられる。溶媒／全モノマー量＝２０／１以上であると生産性で劣り、溶媒／全モノマー量＝２／１以下であると重合液の粘度が上昇し反応に影響するため好ましくない。溶媒と極性化合物の仕込み量の比としては、好ましくは極性化合物／溶媒＝１／１０００００〜１／１０００（重量比）さらに好ましくは極性化合物／溶媒＝１／１００００〜１／３３３３（重量比）が挙げられる。極性化合物／溶媒＝１／１０００００未満であると開始剤の効率が劣り、極性化合物／溶媒＝１／１０００を越えると共役ジエンのミクロ組成に影響を及ぼし耐衝撃性が劣るため好ましくない。
【００４４】
全モノマー量と１段目有機リチウム化合物開始剤の仕込み量の比としては、好ましくは１段目有機リチウム化合物開始剤／全モノマー量＝１／４０００〜１／６０００（重量比）、さらに好ましくは１／４４００〜１／５６００（重量比）であり、全モノマー量と１段目ビニル芳香族炭化水素の仕込み量の比としては、好ましくは全モノマー量／１段目ビニル芳香族炭化水素＝２／１〜４／１（重量比）、さらに好ましくは２．５／１〜３．５／１（重量比）である。また全有機リチウム化合物開始剤と１段目有機リチウム化合物開始剤の仕込み量の比としては、好ましくは全有機リチウム化合物開始剤／１段目有機リチウム化合物開始剤＝３〜１０（モル比）、さらに好ましくは４〜７（モル比）である。そして１段目の重合反応が完全に完了した時点で重合の終点とする。その後に所定量の有機リチウム化合物開始剤およびビニル芳香族炭化水素を新たに重合系に添加して、２段目重合に入るのが好ましい。なお重合の終点はサンプリングした重合液中の固形分濃度を測定して、所定濃度のポリマーが生成しているか否か確認することで判断できる。或いは未反応モノマーが実質的に残っていないことをガスクロマトグラフィー等で測定して判断してもよい。
【００４５】
この時添加する有機リチウム化合物開始剤およびビニル芳香族炭化水素の量は、１段目重合において生成したリビングポリマー活性末端から継続して合成されるポリマー鎖と、１段目重合終了時に新たに添加される有機リチウム化合物開始剤から合成されるポリマー鎖について、目的の分子量が得られるように仕込み量を決定する。
【００４６】
全モノマー量と２段目有機リチウム化合物開始剤の仕込み量の比としては、好ましくは２段目有機リチウム化合物開始剤／全モノマー量＝１／１４００〜１／１１０００（重量比）、さらに好ましくは１／２５００〜１／９０００（重量比）である。全有機リチウム化合物開始剤と２段目有機リチウム化合物開始剤の仕込み量の比としては、好ましくは全有機リチウム化合物開始剤／２段目有機リチウム化合物開始剤＝１．５／１〜１２／１（モル比）、さらに好ましくは２．５／１〜１０．５／１（モル比）である。
【００４７】
また、全モノマー量と２段目ビニル芳香族炭化水素の仕込み量の比としては、好ましくは全モノマー量／２段目ビニル芳香族炭化水素＝９．５／１〜２５／１（重量比）、さらに好ましくは１１／１〜２４／１（重量比）である。ビニル芳香族炭化水素を添加して所定温度で重合を継続した後、重合反応が完全に完了した時点で２段目重合の終点とする。
【００４８】
その後、所定量の有機リチウム化合物開始剤およびビニル芳香族炭化水素を新たに重合系に添加して、３段目重合に入るのが好ましい。なお重合の終点はサンプリングした重合液中の固形分濃度を測定して、所定濃度のポリマーが生成しているか否か確認することで判断できる。或いは未反応モノマーが実質的に残っていないことをガスクロマトグラフィー等で測定して判断してもよい。
【００４９】
この時添加する有機リチウム化合物開始剤およびビニル芳香族炭化水素の量は、１段目と２段目重合を通じて生成したリビングポリマー活性末端から継続して合成されるポリマー鎖と２段目重合終了時に新たに添加される有機リチウム化合物開始剤から合成されるポリマー鎖について、目的の分子量が得られるように仕込み量を決定する。全モノマー量と３段目有機リチウム化合物開始剤の仕込み量の比としては、好ましくは３段目有機リチウム化合物開始剤／全モノマー量＝１／１０００〜１／５５００（重量比）、さらに好ましくは１／１０００から１／２０００（重量比）、より一層好ましくは１／１３００〜１／１９００である。全有機リチウム化合物開始剤と３段目有機リチウム化合物開始剤の仕込み量の比としては、好ましくは全有機リチウム化合物開始剤／３段目有機リチウム化合物開始剤＝１．０５／１〜６／１（モル比）、さらに好ましくは１．３／１〜２．１／１（モル比）である。また、全モノマー量と３段目ビニル芳香族炭化水素の仕込み量の比としては、好ましくは全モノマー量／３段目ビニル芳香族炭化水素＝６／１〜１０／１（重量比）、さらに好ましくは７／１〜９／１（重量比）である。
【００５０】
ビニル芳香族炭化水素を添加して所定温度で重合を継続した後、重合反応が完全に完了した時点で３段目重合の終点とする。その後所定量の共役ジエンを新たに重合系に添加して、４段目重合に入るのが好ましい。なお重合の終点はサンプリングした重合液中の固形分濃度を測定して、所定濃度のポリマーが生成しているか否か確認することで判断できる。或いは未反応モノマーが実質的に残っていないことをガスクロマトグラフィー等で測定して判断してもよい。
【００５１】
４段目重合では目的の分子量が得られるように仕込み量を決定した上で共役ジエンを添加する。全モノマー量と共役ジエンの仕込み量の比としては、好ましくは共役ジエン／全モノマー量＝２．５／１〜５／１（重量比）、さらに好ましくは２．９／１〜４／１（重量比）である。共役ジエンを添加して所定温度で重合を継続した後、重合反応が完全に完了した時点で４段目重合の終点とする。なお重合の終点はサンプリングした重合液中の固形分濃度を測定して、所定濃度のポリマーが生成しているか否か確認することで判断できる。
【００５２】
５段目重合では目的の分子量が得られるように仕込み量を決定した上でビニル芳香族炭化水素を添加する。全モノマー量と５段目ビニル芳香族炭化水素の仕込み量の比としては、好ましくは全モノマー量／５段目ビニル芳香族炭化水素＝６／１〜１０／１（重量比）、さらに好ましくは７／１〜９／１（重量比）である。ビニル芳香族炭化水素を添加して所定温度で重合を継続した後、重合反応が完全に完了した時点で５段目重合の終点とする。その後、活性ポリマー鎖は、活性末端を全て不活性化させるのに十分な量の水、アルコールなどの重合停止剤により、活性末端を全て不活性化させても良いが、活性末端の一部を不活性化させるだけの量の水、アルコールなどの重合停止剤及び必要に応じて溶媒を添加し、一部の活性末端のみを不活性化させリビングアニオン重合を継続して、６段目重合に入っても良い。６段目重合での残存活性末端数としては、好ましくは、５段目重合での活性末端数／６段目重合での活性末端数＝１．０５〜２．５、さらに好ましくは１．１〜２である。なお、重合の終点はサンプリングした重合液中の固形分濃度を測定して、所定濃度のポリマーが生成しているか否か確認することで判断できる。或いは未反応モノマーが実質的に残っていないことをガスクロマトグラフィー等で測定して判断してもよい。
【００５３】
一部の活性末端のみを不活性化させリビングアニオン重合を継続したときは、６段目重合に入るが、６段目重合では目的の分子量が得られるように仕込み量を決定した上でビニル芳香族炭化水素を添加する。全モノマー量と６段目ビニル芳香族炭化水素の仕込み量の比としては、好ましくは全モノマー量／６段目ビニル芳香族炭化水素＝１０／１〜３０／１（重量比）、さらに好ましくは１４／１〜２５／１（重量比）である。ビニル芳香族炭化水素を添加して所定温度で重合を継続した後、重合反応が完全に完了した時点で６段目重合の終点とする。なお、重合の終点はサンプリングした重合液中の固形分濃度を測定して、所定濃度のポリマーが生成しているか否か確認することで判断できる。或いは未反応モノマーが実質的に残っていないことをガスクロマトグラフィー等で測定して判断してもよい。その後、活性ポリマー鎖は、活性末端を全て不活性化させるのに十分な量の水、アルコールなどの重合停止剤により活性末端をすべて不活性化させることが好ましい。
【００５４】
このように本発明の線状ブロック共重合体組成物は、１段目、２段目、３段目の重合における開始剤量と１段目、２段目、３段目、５段目、６段目の重合におけるビニル芳香族炭化水素量、５段目重合終点での活性末端数の不活性化率を適切にコントロールすることで少なくとも分子量の異なる３種のビニル芳香族炭化水素を単量体単位とする重合体ブロックを有し、（１）ビニル芳香族炭化水素を単量体単位とする重合体ブロックの混合物の分子量分布（Ｍｗ／Ｍｎ）が３．３５〜６の範囲にあり、（２）ビニル芳香族炭化水素を単量体単位とする重合体ブロックの混合物のゲルパーミエーションクロマトグラムにおいて、全ピーク面積に対する面積割合が３０％以上の範囲にあるピークの中でピークトップ分子量が最大の値を有するピークに対応するピークトップ分子量をＭ１、ピークトップ分子量が５万以下の範囲にあり、全ピーク面積に対する面積割合が２０％以上の範囲にあるピークの中でピークトップ分子量が最小の値を有するピークに対応するピークトップ分子量をＭ２、とするとき、Ｍ１／Ｍ２が１２．５〜２５の範囲にあることを特徴とする線状ブロック共重合体組成物を得ることができる。
【００５５】
本発明の線状ブロック共重合体組成物には、必要に応じてさらに各種の添加剤を配合することができる。
ブロック共重合体組成物が各種の加熱処理を受ける場合や、その成形品などが酸化性雰囲気や紫外線などの照射下にて使用され物性が劣化することに対処するため、また使用目的に適した物性をさらに付与するため、たとえば安定剤、滑剤、加工助剤、ブロッキング防止剤、帯電防止剤、防曇剤、耐候性向上剤、軟化剤、可塑剤、顔料などの添加剤を添加できる。
【００５６】
安定剤としては、例えば２−［１−（２−ヒドロキシ−３，５−ジ−ｔｅｒｔ−ペンチルフェニル）エチル］−４，６−ジ−ｔｅｒｔ−ペンチルフェニルアクリレート、２−ｔｅｒｔ−ブチル−６−（３−ｔｅｒｔ−ブチル−２−ヒドロキシ−５−メチルベンジル）−４−メチルフェニルアクリレートや、オクタデシル−３−（３，５−ジ−ｔｅｒｔ−ブチル−４−ヒドロキシフェニル）プロピオネート、２，６−ジ−ｔｅｒｔ−ブチル−４−メチルフェノールなどのフェノール系酸化防止剤、２，２−メチレンビス（４，６−ジ−ｔｅｒｔ−ブチルフェニル）オクチルフォスファイト、トリスノニルフェニルフォスファイト、ビス（２，６−ジ−ｔｅｒｔ−ブチル−４−メチルフェニル）ペンタエリスリトール−ジ−フォスファイトなどのリン系酸化防止剤などが挙げられる。
【００５７】
また、滑剤、加工助剤、ブロッキング防止剤、帯電防止剤、防曇剤としては、パルミチン酸、ステアリン酸、ベヘニン酸などの飽和脂肪酸、パルミチン酸オクチル、ステアリン酸オクチルなどの脂肪酸エステルやペンタエリスリトール脂肪酸エステル、さらにエルカ酸アマイド、オレイン酸アマイド、ステアリン酸アマイドなどの脂肪酸アマイドや、エチレンビスステアリン酸アマイド、またグリセリン−モノ−脂肪酸エステル、グリセリン−ジ−脂肪酸エステル、その他にソルビタン−モノ−パルミチン酸エステル、ソルビタン−モノ−ステアリン酸エステルなどのソルビタン脂肪酸エステル、ミリスチルアルコール、セチルアルコール、ステアリルアルコールなどに代表される高級アルコールなどが挙げられる。
【００５８】
さらに耐候性向上剤としては２−（２'−ヒドロキシ−３'−ｔｅｒｔ−ブチル−５’−メチルフェニル）−５−クロロベンゾトリアゾールなどのベンゾトリアゾール系や２，４−ジ−ｔｅｒｔ−ブチルフェニル−３'，５'−ジ−ｔｅｒｔ−ブチル−４'−ヒドロキシベンゾエートなどのサリシレート系、２−ヒドロキシ−４−ｎ−オクトキシベンゾフェノンなどのベンゾフェノン系紫外線吸収剤、また、テトラキス（２，２，６，６−テトラメチル−４−ピペリジル）−１，２，３，４−ブタンテトラカルボキシレートなどのヒンダードアミン型耐候性向上剤が例として挙げられる。さらにホワイトオイルや、シリコーンオイルなども加えることができる。
これらの添加剤は本発明の線状ブロック共重合体組成物中、好ましくは５質量％以下、特に好ましくは０〜３質量％の範囲で使用することが望ましい。
【００５９】
この様にして得た線状ブロック共重合体組成物は、従来公知の任意の成形加工方法、例えば、押出成形，射出成形，中空成形などによってシート，発泡体，フィルム，各種形状の射出成形品，中空成形品，圧空成形品，真空成形品，２軸延伸成形品等極めて多種多様にわたる実用上有用な製品に容易に成形加工出来る。
【００６０】
本発明の線状ブロック共重合体組成物は、必要に応じて各種熱可塑性樹脂と配合して樹脂組成物とすることができる。
使用できる熱可塑性樹脂の例としては、ポリスチレン系重合体、ポリフェニレンエーテル系重合体、ポリエチレン系重合体、ポリプロピレン系重合体、ポリブテン系重合体、ポリ塩化ビニル系重合体、ポリ酢酸ビニル系重合体、ポリアミド系重合体、熱可塑性ポリエステル系重合体、ポリアクリレート系重合体、ポリフェノキシ系重合体、ポリフェニレンスルフィド系重合体、ポリカーボネート系重合体、ポリアセタール系重合体、ポリブタジエン系重合体、熱可塑性ポリウレタン系重合体、ポリスルフィン系重合体等が挙げられるが、好ましい熱可塑性樹脂はスチレン系重合体であり、とりわけポリスチレン樹脂、スチレン−ブチルアクリレート共重合体、スチレン−メチルメタアクリレート共重合体が好適に使用できる。
【００６１】
本発明の線状ブロック共重合体組成物と熱可塑性樹脂との配合質量比は、好ましくは線状ブロック共重合体組成物／熱可塑性樹脂＝３／９７〜９０／１０である。前記ブロック共重合体の配合量が３質量％未満の場合には、生成樹脂組成物の耐衝撃性の改良効果が充分でなく、また熱可塑性樹脂の配合量が１０質量％未満の場合は熱可塑性樹脂の配合による剛性等の改善効果が充分でないので好ましくない。特に好ましい該線状ブロック共重合体組成物と熱可塑性樹脂との配合質量比は、線状ブロック共重合体組成物／熱可塑性樹脂＝３０／７０〜８０／２０であり、さらに好ましくは線状ブロック共重合体組成物／熱可塑性樹脂＝４０／６０〜７０／３０である。
【００６２】
本発明を更に詳細に説明するために以下に本発明の実施例を示すが、本発明の内容をこれらの実施例に限定するものでない。
尚、実施例および比較例において示すデータは、下記方法に従って測定した。
線状ブロック共重合体組成物のポリスチレン換算のピークトップ分子量、分子量分布、そして線状ブロック共重合体組成物の全ピーク面積に対する面積割合が３０％以上の範囲にあるピークの中でピークトップ分子量が最大の値を有するピークに対応する成分の分子量分布はＧＰＣ法により、測定条件２で測定した。
【００６３】
なお、線状ブロック共重合体組成物のクロマトグラムにおけるそれぞれのピークについて全ピーク面積に対する面積割合を求める際は、各ピークについて、ベースラインと、各ピーク間の谷間からベースラインに向かって降ろした垂線で囲まれる部分の面積を算出し、該線状ブロック共重合体組成物の全体のクロマトグラムの面積に対する各ピークの面積割合として百分率で求めた。
【００６４】
線状ブロック共重合体組成物の全ピーク面積に対する面積割合が３０％以上の範囲にあるピークの中でピークトップ分子量が最大の値を有するピークに対応する成分の分子量分布は、線状ブロック共重合体組成物のクロマトグラムにおける当該ピークを選定し、隣接するピークの間の谷間からベースラインに向かって垂線を降ろし、ベースラインと垂線で囲まれる部分のピークを用いて分子量分布を算出した。
【００６５】
また、ビニル芳香族炭化水素を単量体単位とする重合体ブロックのポリスチレン換算のピークトップ分子量、分子量分布は該線状ブロック共重合体組成物をオゾン分解した後に水素化リチウムアルミニウムで還元することで得られるポリマー分をＧＰＣ法により、測定条件１で測定することにより求めた。なお、該ビニル芳香族炭化水素を単量体単位とする重合体ブロックのクロマトグラムにおけるそれぞれのピークについて全ピーク面積に対する面積割合を求める際も、線状ブロック共重合体組成物のクロマトグラムにおけるそれぞれのピークについて全ピーク面積に対する面積割合を求める際と同様、各ピークについて、ベースラインと、各ピーク間の谷間からベースラインに向かって降ろした垂線で囲まれる部分の面積を算出し、該線状ブロック共重合体組成物の全体のクロマトグラムの面積に対する各ピークの面積割合として百分率で求めた。
【００６６】
全光線透過率および曇価はＪＩＳ−Ｋ７１０５、シャルピー衝撃強度はＪＩＳ Ｋ−７１１１（ノッチ付き）に準拠し、射出成形機により樹脂ペレットから試験片を成形して測定した。同様に落錘衝撃強度は、厚さ２ｍｍの平板を射出成形機により成形し、落錘グラフィックインパクトテスター（東洋精機製作所の計装化落錘衝撃試験機の商標）を用いて、高さ６２ｃｍより質量６．５ｋｇの重鎮をホルダー（径４０ｍｍ）に固定した試験片平面上に自然落下させ、重鎮下部に設けてあるストライカー（径１２．７ｍｍ）によって試験片を完全破壊または貫通させ、この時に要した全エネルギー（全吸収エネルギーと称す）を測定した。また、線状ブロック共重合体組成物中のポリブタジエンゴム成分量（ＰＢｄ量）は、二重結合に塩化ヨウ素を付加して測定するハロゲン付加法により求めた。さらに高温化における流動性（ＭＦＲ）はＪＩＳ Ｋ−７２１０に準拠し測定した。
【実施例】
【００６７】
実施例１
線状ブロック共重合体組成物は炭化水素溶媒中において有機リチウム化合物を開始剤に用いた通常のリビングアニオン重合法により得られる。
具体的な実施方法は、内容積１０Ｌのジャケット・撹拌機付きステンレス製重合槽を、シクロヘキサンで洗浄し窒素置換後、窒素ガス雰囲気下において、テトラヒドロフラン１５０ｐｐｍを含む、水分含量７ｐｐｍ以下に脱水したシクロヘキサン４２００ｇを重合槽に仕込み、次に水分含量７ｐｐｍ以下に脱水したスチレン３７７ｇを加えた。内温５０℃に昇温後、ｎ−ブチルリチウム１０質量％のシクロヘキサン溶液を４．２ｍｌ添加し最高温度が１２０℃を超えない範囲で２０分間重合させた（１段目重合）。
次に、内温５０℃一定の条件下で、ｎ−ブチルリチウム１０質量％のシクロヘキサン溶液を４．７ｍｌ、続いて水分含量７ｐｐｍ以下に脱水したスチレンを８０ｇ添加し、最高温度が１２０℃を超えない範囲で２０分間重合させた（２段目重合）。
【００６８】
その後、内温５０℃一定の条件下で、ｎ−ブチルリチウム１０質量％のシクロヘキサン溶液を７．８ｍｌ、続いて水分含量７ｐｐｍ以下に脱水したスチレンを１４２ｇを添加し、最高温度が１２０℃を超えない範囲で１５分間重合させた（３段目重合）。
さらに、内温８０℃に昇温後、モレキュラーシーブを通過させて脱水したブタジエンを３１０ｇ添加し最高温度が１２０℃を超えない範囲で２０分間重合させた（４段目重合）。
その後、内温８０℃一定の条件下で、水分含量７ｐｐｍ以下に脱水したスチレンを１４２ｇを添加し、最高温度が１２０℃を超えない範囲で１５分間重合させた（５段目重合）。
最後に全ての重合活性末端をメタノールにより失活させた。安定剤として２，４−ビス［（オクチルチオ）メチル］−ｏ−クレゾールをポリマー１００質量部に対し０．２質量％の割合で添加してから重合液をシクロヘキサンで希釈し、この溶液を大量のメタノール中に注ぐことでポリマー分を析出させ、これを真空乾燥することにより粉末状のポリマーを得た。
【００６９】
得られた粉末状のポリマーを２０ｍｍ単軸押出機に供給して２１０℃でダイスから溶融ストランドを引き出し、水冷し、カッターにて切断してペレット状の樹脂を得た。
各種仕込み値を表１に各種分析値を表２〜３に固体物性評価結果を表４にそれぞれ示す。
また、実施例１の線状ブロック共重合体組成物の測定条件２による測定で得たクロマトグラムを図１に、得られた線状ブロック共重合体組成物をオゾン分解物した後に水素化リチウムアルミニウムで還元することで得られるポリマー分のクロマトグラムを図２に示す。
【００７０】
実施例２〜３及び比較例１〜４
実施例１と同様に表１に示す処方を用いてペレットを得た。
各種分析値を表２〜３に固体物性評価結果を表４にそれぞれ示す。
【００７１】
【表１】
0004714020.tif 000002
【００７２】
【表２】
0004714020.tif 000003
【００７３】
【表３】
0004714020.tif 000004
【００７４】
【表４】
0004714020.tif 000005
【００７５】
実施例４
内容積１０Ｌのジャケット・撹拌機付きステンレス製重合槽を、シクロヘキサンで洗浄し窒素置換後、窒素ガス雰囲気下において、テトラヒドロフラン１５０ｐｐｍを含む、水分含量７ｐｐｍ以下に脱水したシクロヘキサン４４００ｇを重合槽に仕込み、次に水分含量７ｐｐｍ以下に脱水したスチレン３６０ｇを加えた。内温５０℃に昇温後、ｎ−ブチルリチウム１０質量％のシクロヘキサン溶液を３．０ｍｌ添加し最高温度が１２０℃を超えない範囲で２０分間重合させた（１段目重合）。
次に、内温５０℃一定の条件下で、ｎ−ブチルリチウム１０質量％のシクロヘキサン溶液を１．５ｍｌ、続いて水分含量７ｐｐｍ以下に脱水したスチレンを４５ｇ添加し、最高温度が１２０℃を超えない範囲で２０分間重合させた（２段目重合）。
その後、内温５０℃一定の条件下で、ｎ−ブチルリチウム１０質量％のシクロヘキサン溶液を１０．４ｍｌ、続いて水分含量７ｐｐｍ以下に脱水したスチレンを１３６ｇを添加し、最高温度が１２０℃を超えない範囲で１５分間重合させた（３段目重合）。
さらに、内温８０℃に昇温後、モレキュラーシーブを通過させて脱水したブタジエンを３４０ｇ添加し最高温度が１２０℃を超えない範囲で２０分間重合させた（４段目重合）。
その後、内温８０℃一定の条件下で、水分含量７ｐｐｍ以下に脱水したスチレンを１３６ｇを添加し、最高温度が１２０℃を超えない範囲で１５分間重合させた（５段目重合）。
【００７６】
さらに３０ｍｌのシクロヘキサンに分散させた０．２８ｇの水を添加し重合活性末端の一部を失活させ、続いて水分含量７ｐｐｍ以下に脱水したスチレンを７３ｇを添加し、最高温度が１２０℃を超えない範囲で１５分間重合させた（６段目重合）。
最後に全ての重合活性末端をメタノールにより失活させた。安定剤として２，４−ビス［（オクチルチオ）メチル］−ｏ−クレゾールをポリマー１００質量部に対し０．２質量％の割合で添加してから重合液をシクロヘキサンで希釈し、この溶液を大量のメタノール中に注ぐことでポリマー分を析出させ、これを真空乾燥することにより粉末状のポリマーを得た。
得られた粉末状のポリマーを２０ｍｍ単軸押出機に供給して２１０℃でダイスから溶融ストランドを引き出し、水冷し、カッターにて切断してペレット状の樹脂を得た。各種仕込み値を表５に各種分析値を表６〜７に固体物性評価結果を表８にそれぞれ示す。
【００７７】
実施例５および比較例５〜６
実施例４と同様に表５に示す処方を用いて粉末状のポリマーを得た。
各種分析値を表６〜７に固体物性評価結果を表８にそれぞれ示す。
【００７８】
【表５】
0004714020.tif 000006
【００７９】
【表６】
0004714020.tif 000007
【００８０】
【表７】
0004714020.tif 000008
【００８１】
【表８】
0004714020.tif 000009
【００８２】
参考例１
実施例１と同様に表９に示す処方を用いて重合を行なった。
【００８３】
【表９】
0004714020.tif 000010
【００８４】
実施例６
前記の参考例１で得られた粉末状のポリマー２６０ｇと比較例２で得られた粉末状のポリマー２５０ｇをブレンドした後、２０ｍｍ単軸押出機に供給して２１０℃でダイスから溶融ストランドを引き出し、水冷し、カッターにて切断してペレット状の樹脂を得た。
各種分析値を表１０〜１１に、固体物性評価結果を表１２にそれぞれ示す。
【００８５】
【表１０】
0004714020.tif 000011
【００８６】
【表１１】
0004714020.tif 000012
【００８７】
【表１２】
0004714020.tif 000013
【００８８】
比較例７
参考例１で得られた粉末状のポリマー２６０ｇと比較例２で得られた粉末状のポリマー３５０ｇをブレンドした後２０ｍｍ単軸押出機に供給して２１０℃でダイスから溶融ストランドを引き出し、水冷し、カッターにて切断してペレット状の樹脂を得た。
各種分析値を表１０〜１１に固体物性評価結果を表１２にそれぞれ示す。
【００８９】
参考例２
表１３に示す処方を用い以下の手順で粉末状のポリマーを得た。
内容積３Ｌのジャケット・撹拌機付きステンレス製重合槽を、シクロヘキサンで洗浄し窒素置換後、窒素ガス雰囲気下において、テトラヒドロフラン１５０ｐｐｍを含む、水分含量７ｐｐｍ以下に脱水したシクロヘキサン１３６０ｇを重合槽に仕込み、次に水分含量７ｐｐｍ以下に脱水したスチレン２５７ｇを加えた。内温５０℃に昇温後、ｎ−ブチルリチウム１０質量％のシクロヘキサン溶液を２．０ｍｌ添加し最高温度が１２０℃を超えない範囲で２０分間重合させた（１段目重合）。
【００９０】
次に、内温８０℃に昇温後、モレキュラーシーブを通過させて脱水したブタジエンを３３ｇ添加し最高温度が１２０℃を超えない範囲で２０分間重合させた（２段目重合）。
その後、内温８０℃一定の条件下で、水分含量７ｐｐｍ以下に脱水したスチレンを３７ｇを添加し、最高温度が１２０℃を超えない範囲で１５分間重合させた（３段目重合）。
最後に全ての重合活性末端をメタノールにより失活させた。安定剤として２，４−ビス［（オクチルチオ）メチル］−ｏ−クレゾールをポリマー１００質量部に対し０．２質量％の割合で添加してから重合液をシクロヘキサンで希釈し、この溶液を大量のメタノール中に注ぐことでポリマー分を析出させ、これを真空乾燥することにより粉末状のポリマーを得た。
【００９１】
【表１３】
0004714020.tif 000014
【００９２】
実施例７
参考例１で得られた粉末状のポリマー３２５ｇと後述する参考例２で得られた粉末状のポリマー５０ｇをブレンドした後２０ｍｍ単軸押出機に供給して２１０℃でダイスから溶融ストランドを引き出し、水冷し、カッターにて切断してペレット状の樹脂を得た。
各種分析値を表１０〜１１に固体物性評価結果を表１２にそれぞれ示す。
【００９３】
比較例８
参考例１で得られた粉末状のポリマー２５０ｇと参考例２で得られた粉末状のポリマー１００ｇをブレンドした後２０ｍｍ単軸押出機に供給して２１０℃でダイスから溶融ストランドを引き出し、水冷し、カッターにて切断してペレット状の樹脂を得た。
各種分析値を表１０〜１１に固体物性評価結果を表１２にそれぞれ示す。
【００９４】
比較例９
内容積１０Ｌのジャケット・撹拌機付きステンレス製重合槽を、シクロヘキサンで洗浄し窒素置換後、窒素ガス雰囲気下において、テトラヒドロフラン１５０ｐｐｍを含む、水分含量７ｐｐｍ以下に脱水したシクロヘキサン４３６０ｇを重合槽に仕込み、次に水分含量７ｐｐｍ以下に脱水したスチレン４７４ｇを加えた。内温５０℃に昇温後、ｎ−ブチルリチウム１０質量％のシクロヘキサン溶液を５．２ｍｌ添加し最高温度が１２０℃を超えない範囲で２０分間重合させた（１段目重合）。
次に、内温５０℃一定の条件下で、ｎ−ブチルリチウム１０質量％のシクロヘキサン溶液を６．９ｍｌ、続いて水分含量７ｐｐｍ以下に脱水したスチレンを２０９ｇ添加し、最高温度が１２０℃を超えない範囲で１５分間重合させた（２段目重合）。
さらに、内温８０℃に昇温後、モレキュラーシーブを通過させて脱水したブタジエンを３１０ｇ添加し最高温度が１２０℃を超えない範囲で２０分間重合させた（３段目重合）。
【００９５】
その後、内温８０℃一定の条件下で、水分含量７ｐｐｍ以下に脱水したスチレンを１００ｇを添加し、最高温度が１２０℃を超えない範囲で１５分間重合させた（４段目重合）。
最後に全ての重合活性末端をメタノールにより失活させた。安定剤として２，４−ビス［（オクチルチオ）メチル］−ｏ−クレゾールをポリマー１００質量部に対し０．２質量％の割合で添加してから重合液をシクロヘキサンで希釈し、この溶液を大量のメタノール中に注ぐことでポリマー分を析出させ、これを真空乾燥することにより粉末状のポリマーを得た。
得られた粉末状のポリマーを２０ｍｍ単軸押出機に供給して２１０℃でダイスから溶融ストランドを引き出し、水冷し、カッターにて切断してペレット状の樹脂を得た。
各種仕込み値を表１４に各種分析値を表１５〜１６に固体物性評価結果を表１７にそれぞれ示す。
【００９６】
比較例１０〜１１
比較例９と同様に表１４に示す処方を用いてペレットを得た。
各種分析値を表１５〜１６に固体物性評価結果を表１７にそれぞれ示す。
【００９７】
【表１４】
0004714020.tif 000015
【００９８】
【表１５】
0004714020.tif 000016
【００９９】
【表１６】
0004714020.tif 000017
【０１００】
【表１７】
0004714020.tif 000018
【０１０１】
実施例８〜１４および比較例１２〜２２
実施例１〜７および比較例１〜１１で得られた線状ブロック共重合体組成物と汎用ポリスチレン（東洋スチレン（株）社製：Ｇ１４Ｌ）とを線状ブロック共重合体組成物／汎用ポリスチレン＝６／４の重量比率でブレンドした後、２０ｍｍ単軸押出機に供給して２３０℃でダイスから溶融ストランドを引き出し、水冷し、カッターにて切断してペレット状の樹脂を得た。その後実施例１と同様に物性を評価した。結果を表１８〜２０に示す。
【０１０２】
【表１８】
0004714020.tif 000019
【０１０３】
【表１９】
0004714020.tif 000020
【０１０４】
【表２０】
0004714020.tif 000021
【産業上の利用可能性】
【０１０５】
本発明の線状ブロック共重合体組成物は各種熱可塑性樹脂・熱硬化性樹脂の改質材，履物の素材，粘着剤・接着剤の素材，アスファルトの改質材，電線ケーブルの素材，加硫ゴムの改質材等、従来ブロック共重合体が利用されている用途に使用することができる。特に、本発明の線状ブロック共重合体組成物を各種熱可塑性樹脂配合した組成物は、シート及びフィルム用の素材として有効であり、優れた透明性，耐衝撃性及び低温特性を生かして食品包装容器の他、日用雑貨包装用，ラミネートシート・フィルムとしても活用できる。
【図１】
0004714020.tif 000022
【図２】
0004714020.tif 000023